(57)【要約】【課題】切削寿命が長い切削工具の提供【解決手段】超硬材料で構成された工具母材に、AlTiＮで構成される下地層、TiＮで構成される中間層およびAl2Ｏ3で構成される最外層から構成されるコーティング層を形成させた切削工具。この切削工具は、逃げ面におけるコーティング層の合計厚さが２〜80μｍであることが望ましく、さらに、逃げ面における下地層、中間層および最外層の厚さがそれぞれ0.5〜35μｍ、1.0〜40μｍおよび0.5〜５μｍであることが望ましい。また、すくい面におけるコーティング層の合計厚さは、２〜40μｍであることが望ましく、さらに、すくい面における下地層、中間層および最外層の厚さはそれぞれ0.01〜２μｍ、１〜20μｍおよび１〜20μｍであることが望ましい。【選択図】なし【特許請求の範囲】
【請求項１】
超硬材料で構成される工具母材に、AlTiＮで構成される下地層、TiＮで構成される中間層およびAl2Ｏ3で構成される最外層で構成されるコーティング層を形成させたことを特徴とする切削工具。
【請求項２】
逃げ面におけるコーティング層の合計厚さが２〜80μｍであることを特徴とする請求項１に記載の切削工具。
【請求項３】
逃げ面における下地層、中間層および最外層の厚さがそれぞれ0.5〜35μｍ、1.0〜40μｍおよび0.5〜５μｍであることを特徴とする請求項２に記載の切削工具。
【請求項４】
すくい面におけるコーティング層の合計厚さが２〜40μｍであることを特徴とする請求項１から請求項３までのいずれかに記載の切削工具。
【請求項５】
すくい面における下地層、中間層および最外層の厚さがそれぞれ0.01〜２μｍ、１〜20μｍおよび１〜20μｍであることを特徴とする請求項４に記載の切削工具。
【発明の詳細な説明】
【技術分野】
【０００１】
この発明は、切削工具に係り、特に、高硬度鋼材の高速切削に用いるのに適した切削工具に関する。
【背景技術】
【０００２】
高硬度鋼材の高速切削においては、切削工具の刃面と被削体との界面温度が1000℃近くまで上昇し、被削体成分が切削工具に焼き付き、凝着が発生する場合がある。被削体成分の切削工具への凝着が発生すると、切削工具の刃面が損傷し、切削機能が著しく低下する。
【０００３】
このような厳しい熱履歴を受ける切削工具としては、従来、炭化タングステン等の超硬合金、炭窒化チタンなどのサーメットを基材とし、その表面をコーティングしたものが用いられてきた。
【０００４】
たとえば、特許文献１には「炭化タングステン基超硬合金または炭窒化チタン基サーメットで構成された工具基体の表面に、（ａ）いずれも蒸着形成されたＴｉの炭化物層、窒化物層、炭窒化物層、炭酸化物層、および炭窒酸化物層のうちの１層または２層以上の積層からなるＴｉ化合物層で構成され、かつ３〜２０μｍの平均層厚を有する下部層、（ｂ）蒸着形成した状態でκ型またはθ型の結晶構造を有する酸化アルミニウムに加熱変態処理を施して結晶構造をα型結晶構造とし、加熱変態生成クラックが分散分布した組織を有する加熱変態α型酸化アルミニウム層で構成され、かつ３〜１５μｍの平均層厚を有する上部層、（ｃ）蒸着形成した状態でκ型の結晶構造を有する蒸着κ型酸化アルミニウム層で構成され、かつ０．５〜２μｍの平均層厚を有する表面層、以上（ａ）〜（ｃ）で構成された硬質被覆層を形成してなる、硬質被覆層がすぐれた耐熱衝撃性を有する表面被覆サーメット製切削工具」が提案されている。
【０００５】
また、特許文献２には「炭化タングステン基超硬合金または炭窒化チタン基サーメットで構成された工具基体の表面に、（ａ）蒸着形成されたＴｉの炭化物層、窒化物層、炭窒化物層、炭酸化物層、および炭窒酸化物層のうちの１層または２層以上の積層で構成され、かつ３〜２０μｍの平均層厚を有するＴｉ化合物層からなる下部層、（ｂ）蒸着形成された状態でκ型結晶構造を有する酸化アルミニウムに加熱変態処理を施してα型結晶構造とし、前記加熱変態処理で発生した変態クラックが分散分布した組織を有し、かつ３〜１５μｍの平均層厚を有する加熱変態α型酸化アルミニウム層の下側層と、０．５〜２μｍの平均層厚を有する蒸着形成されたα型結晶構造の蒸着α型酸化アルミニウム層の上側層で構成された複合２重α型酸化アルミニウム層からなる上部層、以上（ａ）の下部層と（ｂ）の上部層で構成された硬質被覆層を形成したことを特徴とする硬質被覆層がすぐれた耐熱衝撃性を有する表面被覆サーメット製切削工具」が提案されている。
【０００６】
特許文献３には「炭化タングステン基超硬合金または炭窒化チタン基サーメットで構成された工具基体の表面に、（ａ）いずれも化学蒸着形成されたＴｉの炭化物層、窒化物層、炭窒化物層、炭酸化物層、および炭窒酸化物層のうちの１層または２層以上からなり、かつ３〜２０μｍの合計平均層厚を有するＴｉ化合物層で構成された下部層、（ｂ）化学蒸着形成した状態でκ型の結晶構造を有する酸化アルミニウムに加熱処理を施してα型結晶構造に変態してなると共に、前記加熱処理で発生した変態クラックが分散分布した組織および１〜１５μｍの平均層厚を有する加熱変態α型酸化アルミニウム層の下側層と、化学蒸着形成した状態でα型の結晶構造を有し、かつ０．１〜２μｍの平均層厚を有する蒸着α型酸化アルミニウム層の上側層からなる複合２重α型酸化アルミニウム層で構成された上部層、以上（ａ）の下部層と（ｂ）の上部層で構成された硬質被覆層を形成してなることを特徴とする硬質被覆層がすぐれた耐熱衝撃性を有する表面被覆サーメット製切削工具。」が提案されている。
【０００７】
特許文献４には「炭化タングステン基超硬合金または炭窒化チタン系サーメットからなるサーメット基体の表面に、（ａ）上側層として、０．２〜３μｍの平均層厚を有する酸化アルミニウム層、（ｂ）下側層として、０．８〜８μｍの平均層厚を有するＡｌとＴｉの複合窒化物層、以上（ａ）および（ｂ）からなる硬質被覆層を物理蒸着してなる表面被覆サーメット製切削工具にして、上記下側層を、層厚方向にそって、Ａｌ最高含有点とＡｌ最低含有点とが所定間隔をおいて交互に繰り返し存在し、かつ前記Ａｌ最高含有点から前記Ａｌ最低含有点、前記Ａｌ最低含有点から前記Ａｌ最高含有点へＡｌおよびＴｉの含有割合がそれぞれ連続的に変化する成分濃度分布構造を有し、さらに、上記Ａｌ最低含有点が、組成式：（Ａｌ1-X ＴｉX ）Ｎ（ただし、原子比で、Ｘは０．３５〜０．６０を示す）、上記Ａｌ最高含有点が、組成式：（Ａｌ1-Y ＴｉY ）Ｎ（ただし、原子比で、Ｙは０．０５〜０．３０を示す）、をそれぞれ満足し、かつ隣り合う上記Ａｌ最低含有点とＡｌ最高含有点の間隔が、０．０１〜０．１μｍである、ＡｌとＴｉの複合窒化物層で構成したこと、を特徴とする高速切削加工で硬質被覆層がすぐれた耐摩耗性を発揮する表面被覆サーメット製切削工具。」が提案されている。
【０００８】
【特許文献１】特開２００４−１８８５０２
【特許文献２】特開２００４−１８８５００
【特許文献３】特開２００４−１８８５７５
【特許文献４】特開２００４−３５１５４０
【発明の開示】
【発明が解決しようとする課題】
【０００９】
上記特許文献１〜３に提案されている表面被覆サーメット製切削工具は、それぞれ特定の化学組成を有するコーティング層を設けることにより耐チッピング性を改善できるとしている。しかし、これらの切削工具は、耐熱性は向上しているものの、切削時の衝撃など機械的要因により膜が剥離してしまうと、途端に性能が低下する。また、コーティング層の厚さを部位毎に規定しておらず、耐熱効果が不十分となるおそれがある。
【００１０】
上記特許文献４に提案されている表面被覆サーメット製切削工具は、最表面に酸化アルミニウム層を有するが、酸化アルミニウムは線熱膨張率が大きく、８００℃以上の高温域に於いて膜界面の密着力が著しく劣化する等の致命的欠陥がある。高温切削時、高速切削時に膜界面温度が上昇した場合は十分な密着力が保証されず、耐摩耗性が急激に劣化し、切削機能を維持出来ない等の問題を生じる。
【００１１】
本発明者らは、このような問題を解決するために鋭意研究を行い、物理的にも化学的にも耐熱衝撃性および剥離強度に優れるコーティング層を有する切削工具を完成させた。本発明は、優れた工具寿命を有する切削工具を提供することを目的とする。
【課題を解決するための手段】
【００１２】
本発明は、「超硬材料で構成される工具母材に、AlTiＮで構成される下地層、TiＮで構成される中間層およびAl2Ｏ3で構成される最外層で構成されるコーティング層を形成させたことを特徴とする切削工具。」を要旨とする。このように、Al2Ｏ3で構成される最外層とAlTiＮで構成される下地層の界面に高密着性のTiＮで構成される中間層を介在させることにより、Al2Ｏ3で構成される最外層の耐摩耗性と密着力を強化することができる。
【００１３】
上記の切削工具は、逃げ面におけるコーティング層の合計厚さが２〜80μｍであることが望ましく、さらに、逃げ面における下地層、中間層および最外層の厚さがそれぞれ0.5〜35μｍ、1.0〜40μｍおよび0.5〜５μｍであることが望ましい。また、すくい面におけるコーティング層の合計厚さは、２〜40μｍであることが望ましく、さらに、すくい面における下地層、中間層および最外層の厚さはそれぞれ0.01〜２μｍ、１〜20μｍおよび１〜20μｍであることが望ましい。
【発明の効果】
【００１４】
本発明によれば、下地層中のAlが切削中に解離、外向拡散してコーティング層の表面付近でAl2Ｏ3を形成し、最外層を補うので、安定して優れた耐熱性および耐摩耗性を得ることができ、工具寿命の長い切削工具を提供することができる。
【発明を実施するための最良の形態】
【００１５】
図１は、本発明に係る切削工具の一例を示す模式図である。図１に示すように、例えば、本発明に係る切削工具１は、相対的に図１（ａ）の左方向に移動して、被削体２の表面を削る。切削工具には、このような旋削加工工具のほか、転削加工工具、穴あけ加工工具などが含まれる。なお、以下の説明において、逃げ面とは、切削工具において被削体と主として接触する面であり、例えば、図１(b)に示す旋削加工工具では面３のことである。また、すくい面とは、被削体の切り屑をすくい上げる面であり、例えば、図１(b)に示す旋削加工工具では面４のことである。
【００１６】
１．基材およびコーティング層の化学組成について
本発明の切削工具は、超硬材料で構成された工具母材に以下の３層のコーティング層を形成させてなるものである。
【００１７】
工具母材を構成する超硬材料としては、特に限定はないが、ＷＣ-TiＣ-５％Coなどに代表される超硬合金、TiＣ-20％TiＮ-15％ＷＣ-10％Mo2Ｃ-５％Niなどに代表されるサーメット等が挙げられる。この中、熱伝導率の観点および切削時のコーティング層との界面熱ストレスを緩和させる観点から、超硬合金を用いるのが望ましい。  
【００１８】
コーティング層は、AlTiＮで構成される下地層、TiＮで構成される中間層およびAl2Ｏ3で構成される最外層から構成されるものである。
【００１９】
下地層を構成するAlTiＮは、耐熱性および耐摩耗性に優れ、これらの性能は1000℃までは安定であり、しかも、基材との密着性にも優れる。また、切削中の温度上昇により下地層中のAlが解離し、外向拡散して、これが外気中の酸素と反応して、コーティングの表層（最外層）においてAl2Ｏ3で構成される保護膜を形成する。従って、下地層はAlTiＮで構成することとした。なお、下地層は、AlTiＮを主体とし、若干の不純物が含まれていてもよい。
【００２０】
中間層を構成するTiＮは、酸化温度が７００℃と低いため、本来は、比較的発熱の少ない低速または中速における切削に適する材料である。しかし、密着性に優れ、機械的な剥離に対して有効な物質であるので、中間層として構成することとした。中間層は、TiＮを主体とし、若干の不純物が含まれていてもよい。
【００２１】
最外層を構成するAl2Ｏ3は、機械的な剥離に弱い反面、耐熱性および耐摩耗性に優れ、この性能は2000℃まで安定である。したがって、最外層はAl2Ｏ3で構成することとした。なお、最外層は、Al2Ｏ3を主体とし、若干の不純物が含まれていてもよい。
【００２２】
以上のように、本発明の切削工具におけるコーティング層は、最外層を耐熱性および耐摩耗性が最も高い材料で構成し、中間層を密着性が最も優れる材料で構成し、下地層を密着性、耐熱性および耐摩耗性がある程度優れ、しかも、切削時の熱によってAlが解離、外向拡散する材料で構成している。このため、最外層および中間層が剥離しても、すぐに、下地層から解離したAlがコーティングの表層で酸素と反応して、最外層の保護膜を補うので、安定して高い耐熱性および耐摩耗性が得られるのである。
【００２３】
２．コーティング層の厚さについて
２−１．逃げ面のコーティング層の厚さについて
本発明の切削工具は、逃げ面におけるコーティング層の合計厚さが２〜80μｍであることが望ましい。逃げ面は、切削時にもっとも負荷がかかり、発熱が大きい箇所であるため、逃げ面のコーティング層はできる限り厚くするのがよい。
【００２４】
特に、逃げ面のコーティング層は、合計厚さで２μｍ以上とするのが望ましい。しかし、逃げ面におけるコーティング層の合計厚さが80μｍを超えると、剥離しやすくなり、機械的な衝撃に弱くなる。また、成膜に要する時間が長くなる。このため、逃げ面のコーティング層の合計厚さは、２〜80μｍとするのが望ましい。
【００２５】
切削工具の逃げ面における下地層（AlTiＮ）、中間層（TiＮ）および最外層（Al2Ｏ3）の厚さは、それぞれ0.5〜35μｍ、1.0〜40μｍおよび0.5〜５μｍであることが望ましい。
【００２６】
逃げ面における下地層（AlTiＮ）の厚さが0.5μｍ未満の場合、十分な耐熱性が得られないおそれがある。しかし、逃げ面における下地層（AlTiＮ）の厚さが35μｍを超えると、剥離しやすくなり、成膜に要する時間が長くなるだけである。よって、逃げ面における下地層（AlTiＮ）の厚さは、0.5〜35μｍであることが望ましい。
【００２７】
逃げ面における中間層（TiＮ）の厚さが1.0μｍ未満の場合、耐熱性が不十分となるおそれがある。しかし、逃げ面における中間層（TiＮ）の厚さが40μｍを超えると、剥離しやすくなり、成膜に要する時間が長くなるだけである。よって、逃げ面における中間層（TiＮ）の厚さは、1.0〜40μｍであることが望ましい。
【００２８】
逃げ面における最外層（Al2Ｏ3）の厚さは、十分な耐熱性を得るためには、0.5μｍ以上とするのが望ましい。しかし、逃げ面における最外層（Al2Ｏ3）の厚さが50μｍを超えると、剥離しやすくなり、成膜に要する時間が長くなるだけである。よって、逃げ面における最外層（Al2Ｏ3）の厚さは、0.5〜５μｍであることが望ましい。
【００２９】
２−２．すくい面のコーティング層の厚さについて
本発明の切削工具は、すくい面におけるコーティング層の合計厚さが２〜40μｍであることが望ましい。すくい面は、切削時の発熱は小さいが、切削後の切り屑が接触する箇所であるため、表面粗さは小さいほうがよい。このため、コーティング層はできる限り薄くするのがよい。
【００３０】
特に、すくい面におけるコーティング層は、合計厚さで40μｍ以下とするのが望ましい。しかし、すくい面のコーティング層の合計厚さが２μｍ未満では、切削中に早期に摩耗するため、十分な耐熱性が得られなくなるおそれがある。このため、すくい面のコーティング層の合計厚さは、２〜40μｍとするのが望ましい。
【００３１】
切削工具のすくい面における下地層（AlTiＮ）、中間層（TiＮ）および最外層（Al2Ｏ3）の厚さは、それぞれ0.01〜２μｍ、１〜20μｍおよび１〜20μｍであることが望ましい。
【００３２】
すくい面における下地層（AlTiＮ）の厚さが0.01μｍ未満の場合、十分な耐熱性および密着性が得られなくなるおそれがある。しかし、すくい面における下地層（AlTiＮ）の厚さが２μｍを超えると、剥離しやすくなるばかりか、成膜に長時間を要する。よって、すくい面における下地層（AlTiＮ）の厚さは、0.01〜２μｍであることが望ましい。
【００３３】
すくい面における中間層（TiＮ）の厚さが１μｍ未満の場合、十分な耐熱性および密着性が得られなくなるおそれがある。しかし、すくい面における中間層（TiＮ）の厚さが20μｍを超えると、剥離しやすくなるばかりか、成膜に長時間を要する。よって、すくい面における中間層（TiＮ）の厚さは、１〜20μｍであることが望ましい。
【００３４】
すくい面における最外層（Al2Ｏ3）の厚さが１μｍ未満の場合、十分な耐熱性および密着性が得られなくなるおそれがある。しかし、すくい面における最外層（Al2Ｏ3）の厚さが20μｍを超えると、剥離しやすくなるばかりか、成膜に長時間を要する。よって、すくい面における最外層（Al2Ｏ3）の厚さは、１〜20μｍであることが望ましい。
【００３５】
３．本発明に係る切削工具の製造方法について
３−１．工具母材の製造方法
工具母材としての超硬合金またはサーメットの製造方法は、特に限定しないが、例えば、原料の各金属粉末を整粒・混合した後、これを所定形状の金型で加圧成形・打ち抜きし、得られた成形体を真空中で焼成することにより作製できる。  
【００３６】
３−２．コーティング層の製造方法
コーティング層の製造方法には制限はないが、例えば、以下の方法を採用できる。すなわち、コーティング層を構成する金属元素のみ用いた混合粉末を所定円板形状に加圧成形し、真空焼結後、ターゲットとし、スパッタ法、アークイオンプレーテイング法等に代表される物理蒸着法（ＰＶＤ法）を用いて、ターゲット成分を電気的に気相励起させる。その後、装置気相中に窒素ガス等を充填させ、気相励起させたターゲット成分と被膜体表面上にて化学結合させる。その結果、被膜体表面に所定コーティング成分が堆積し、これを熱処理することにより堆積成分が化学的に安定組成となり、被膜体に密着、所期コーティング層となる方法で形成することができる。
【００３７】
コーティング層の下地層（AlTiＮ）は、以下の方法により形成することができる。すなわち、例えば、AlおよびTiの粉末を原料とした混合粉末を所定形状に加圧成形し、真空焼結後、ターゲットとし、ＰＶＤ装置内に窒素ガスを充填させ、放電励起させた金属成分と窒素を反応させることにより形成させることができる。コーティング層の中間層（TiＮ）は、上記混合粉末の代わりにTi粉末を用い、ＰＶＤ装置内を窒素ガスで充填させた状態でTiおよび窒素を反応させればよい。また、コーティング層の最外層（Al2Ｏ3）は、Al粉末を用い、ＰＶＤ装置内を酸素ガスで充填させた状態でAlおよび酸素を反応させればよい。
【００３８】
逃げ面とすくい面とで厚さを変える場合には、被膜体の縦方向／横方向位置を機械的に制御するか、ターゲット／被膜基材の対抗電極間に形成される磁力線を非平衡電界により歪曲化することにより、被膜体の膜付き回り性を制御して調整すればよい。
【実施例１】
【００３９】
まず、工具母材の原料となる各金属粉末を整粒・混合した後、これを所定形状金型で加圧成形・打ち抜きし、得られた成形体を真空中で1,450℃×1.0時間焼成し、工具母材を作製した。
【００４０】
（本発明例）
ＰＶＤ装置内に工具母材を置き、AlおよびTiの混合焼結体をターゲットとして窒素ガス充填させて放電励起した各金属と窒素とを反応させ、工具母材にAlTiＮで構成される下地層を形成させた。その後、ＰＶＤ装置内で、Tiターゲットを窒素ガス雰囲気化で放電励起させ、TiＮで構成される中間層を、さらに、Alターゲットを酸素ガス雰囲気下で放電励起させ、Al2Ｏ3で構成される最外層を形成させた。
【００４１】
なお、各層の逃げ面、すくい面それぞれの厚さは、このとき、ターゲット／被膜基材の対抗電極間に形成される磁力線を非平衡電界により歪曲化し、被膜体の膜付き回り性を意図的に変えることにより調整した。
【００４２】
一方、比較例についても、同様にＰＶＤ装置を用い、ターゲットおよび雰囲気ガスを調整して、工具母材の表面にTiＣＮで構成される下地層、Al2Ｏ3で構成される中間層およびTiＮで構成される最外層を形成させた。
【００４３】
このようにして作製した切削工具について、表面粗さ、摩擦係数および密着性の各性能を分析するとともに、外径85mm×長さ500mmの５％Ni含有合金（S13Cr）を800℃以上の温度で、70m/minの切削速度で切削したときの工具寿命を比較した。
【００４４】
なお、表面粗さは、触針（ダイアモンド製針；外径25μm）で成膜後の任意表面を10mm長で走査し、ＪＩＳ規格B0601-1994に定める「算術平均粗さ；Ｒa」を測定した。
【００４５】
摩擦係数は、バウデン式滑り試験機を使用し、荷重５Ｎ、室温、速度4mm/秒、鋼球；直径5mmのSUS製を摺動の条件下で測定した。
【００４６】
密着性は、スクラッチ式試験機を使用し、ダイアモンド製触針；外径200μmを荷重；0N〜100N間で、走査速度10mm/分、荷重速度100N/分で走査させ、異常振動信号が検出された荷重値を以て、膜破壊されたものと定義し、当該荷重値を密着力として測定した。
【００４７】
切削寿命は、下記(1)〜(3)のいずれかの状況となるまでに切削できた個数を意味する。 (1)切削工具本体の破損（刃先の割れ、欠けなど）
(2)切削工具表面の硬質保護膜（コーティング層）の剥離
(3)硬質保護膜への被削体成分の凝着
【００４８】
これらの性能を表１に示す。
【００４９】
【表１】
2007260806.tif 000002
【００５０】
表１に示すように、比較例では密着力が低く抑えられるため、切削寿命本数が５８本に留まった。  一方、本発明例では密着力が改善された結果、切削寿命本数が１９５本と、切削寿命が著しく向上した。
【産業上の利用可能性】
【００５１】
本発明によれば、下地層中のAlが切削中に解離、外向拡散してコーティング層の表面付近でAl2Ｏ3を形成し、最外層を補うので、安定して優れた耐熱性および耐摩耗性を得ることができ、工具寿命の長い切削工具を提供することができる。
【図面の簡単な説明】
【００５２】
【図１】本発明に係る切削工具の一例を示す模式図
【符号の説明】
【００５３】
１．切削工具
２．被削体
３．逃げ面
４．すくい面
【図１】
2007260806.tif 000003